溶媒の基質、および前記基質中への分散物であって、iポリマーMであって、二重共有共役結合、すなわち環状構造に結合されたn個の炭素原子および異なるタイプの1つの原子から形成される複素環式化号物を有するものと、ii前記ポリマーの機能化要素Q1であって、前記ポリマーの状態を絶縁体から導体、および導体から絶縁体へと、電磁場の衝突により、変化するものとを含むもの、とからなる配合物。前記ポリマーはチオフェンおよび/またはブタジエンからなる、請求項1に記載の配合物。前記分散物は、黒鉛、特にグラフェンおよび/またはフラーレンを含むものである、請求項1または2に記載の配合物。前記分散物は、クオーツQ1、Q2を含むものである、前記請求項のいずれかに記載の配合物。前記分散物は、iポリマーを機能化するクオーツの粒子Q1、およびii圧電効果によって、基質との間で電荷を、与えもしくは受け取るクオーツの粒子Q2からなる、請求項4に記載の配合物。前記分散物は、BaTiO3またはPbTiO3またはTiO3基を有する要素を含むものである、請求項5に記載の配合物。前記機能化クオーツの分散物は20nm以下の粒径を有するとともに/あるいは、電荷の供与/受容クオーツは600~700nmから約1μmの範囲の粒径を有する、請求項5または6に記載の配合物。前記溶媒はベンゼン、特にジクロロベンゼンまたはジクロロメタンからなる、前記請求項のいずれかに記載の配合物。前記溶媒は酢酸ビニルまたはビニルエステル基を含む、前記請求項のいずれかに記載の配合物。前記分散は着色顔料を含むかあるいは含まない塩化鉄または塩化アルミニウムからなる、前記請求項のいずれかに記載の配合物。表面の電荷の伝導回路の作成方法であって、請求項1に記載の配合物の、層2の表面Lへの塗布、および電磁場Rの適用によってポリマーエネルギーパケットの電気抵抗を導電から絶縁およびその逆に修正することによる配合物2の経路または領域の分極化またはプレ分極化、からなる方法。電磁場の生成にレーザーを用いる、請求項11に記載の方法。前記電磁場の周波数および/または強度を変動し、前記基質中の異なる深度の複数の平行な平面に導電経路を作る、請求項11または12に記載の方法。配合物の層が塗布される前記表面に付着増強層を配置する、請求項11から13のいずれかに記載の方法。前記配合物の層の上に仕上げ層を塗布する、請求項11に記載の方法。前記配合物の層を噴射またはローラーを用いることで塗布する、請求項11から15のいずれかに記載の方法。請求項1から10で定義される配合物からなる層からなる表面に貼付可能なフィルムVM。請求項4から10に記載の配合物への圧力の印加、および配合物内での分極によって得られる導電経路による、配合物の内側で生成された電荷の外側への取り出し、からなる信号または電流の生成方法。不連続な、正負の、または周期的な圧力を印加する、請求項18に記載の方法。道路または通行可能な経路の表面へ配合物を塗布し、移動中の車両または歩行者の経路を配合物の圧力要素FGとして用いるとともに、配合物から電流インパルスを収集する、請求項18または19に記載の方法。押しボタン、キー、または英数字キーボードとして機能する領域を請求項4から10に記載の配合物で作るとともに、該領域にはたらく機械的押圧によって生成する電荷に関連する信号を処理する、請求項18または19に記載の方法。前記配合物をボートの船体に塗布し、波の動きを電力生成用の押圧作用因として用いる、請求項18または19に記載の方法。請求項4から10に記載の配合物の層からなる、押しボタン、キー、または英数字キーボードとして機能する領域。請求項4から10に記載の配合物であって、表面に塗布し、交流電力による励起で、外側からの分極により導電化するものを、提供すること、からなる表面を振動させる方法。前記配合物をボートの船体に塗布するとともに、交流電力を配合物に供給することで水の近傍で振動させ、振動によって水を船体から離す、請求項24に記載の方法。図1に関して、金属箔または他の材料からなる媒体Lの塗装可能な表面への電気回路または経路の作成手順について述べる。粘着能力を向上された任意の塗料からなる適当な厚さの少なくとも1つの層1が、媒体Lの導電または絶縁性の大小に関して、わずかな間隙を除去するとともに絶縁するために用いられる媒体Lの表面に付着される。表面Lが金属シートの場合、層1は約0.0001~1mmの厚さでありうる。表面Lがあまり導電性ではない、例えば木材、プラスチック、樹脂あるいは他の導電性が低いまたは絶縁性の材料である場合、層1は0.0001~0.7mmに厚さを制限されうる。厚さの削減は塗料のスプレー塗布と両立可能であるとともに、塗装技術に依存して変動しうることは明らかである。例えば、層1をローラーで塗布する場合、層の厚さはこのような塗装方法を用いて達成されるものと両立するであろう。基層1の上に、金属酸化物を含む塗料2の少なくとも1つの第2の層が塗布される。これらの酸化物は、以下で述べるようにマトリクスにおいて電子を利用可能とできるので重要である。以下で述べる要素全てを分散して含む層2は、概して溶媒、好ましくは芳香族でありうる。特にベンゼンの使用が好ましく、ジクロロベンゼンチオフェンをよく溶かすため、ジクロロメタンまたはニトロ型希釈剤が好ましい。金属酸化物とともに、例えば黒鉛等のさらなる成分がありうる。黒鉛は主にその高い導電性のために優秀なドーパントである。加えて、該成分によって層2全体の性質が油性となり、それによって乾燥せずに常に一定の流動性が維持される。その結果、例えばUB線への暴露によっても長い年月の後であっても剥離しない。特に標識された黒鉛のサブファミリーの、フラーレンやグラフェン等が、その性質が強調されて非常に有利である。金属酸化物は、例えば酢酸ビニルまたはビニルエステル基材塗料のマトリクス内でランダムな方式で自由に分散させることができる。あるいは金属酸化物は、二重共有結合型の共役結合を有するポリマーマトリクス、すなわち環状構造で連結されるn個の炭素原子および1つの異なる型の原子から形成される複素環式化合物中で分散してもよい。これらのポリマーの有利な族の1つはブタジエンであり、これは非常に安定した分子である。ポリマーの別の有利な族はチオフェンであり、これはビニルを置換する。チオフェン分子は以下に示すように層状の方式での自身の位置決めの特有の性質を有し、平面上で重ならない。さらに、チオフェンの硫黄原子はマトリクスに対する多くの電子親和性を有する。実際には、チオフェンは重合段階において単量体鎖の間の結合剤としてはたらく硫黄の自由原子を有する。チオフェンおよびブタジエンをマトリクス内で混合してもよい。前記のポリマーおよび黒鉛をマトリクス内で金属酸化物と協同してもよい。しかし、該ポリマーの1つ以上を酸素の援助なしで、および/またはその代わりにマトリクス内でそれのみで用いることもできることに留意すべきである有効に残った基質の残りの記述も同様。着色顔料を含むかあるいは含まない塩化鉄または塩化アルミニウムを金属酸化物およびポリマーに加えるか、またはその1つまたは2つをそれのみで用いることができる。このような塩化物は高度に投与されるとともに、後述するヒステリシス現象を除去するとともに電子を放出/受容する標識能力を有するため便利である。特に、塩化鉄または塩化アルミニウムは塩素に溶解された酸化物であり、可塑性であるチオフェンによく溶解する。優れた均質化によって電子レベルでの最適な伝達が確実となり、ポリマー例えばチオフェンへの電子の交換に有利となる。金属酸化物は、例えばその向上された磁性/飽和度曲線のために、Fe2O3またはFe3O4の組成の酸化鉄あるいはよりよいもの、あるいはCrO2の組成の酸化クロムまたは二酸化クロムで構成される。金属酸化物は黒鉛および/またはポリマーとともに、電流または電子信号のタイプにつりあう量の塗料のマトリクスまたは基質内で分散する。該塗料は導電性でなければならない。限定しない例として、塗料の立方メートルあたりの黒鉛を有する金属酸化物の約1350cm3の割合の分散が推測されるとともに、噴射、ローラーまたは他の既知の方法による塗料の塗布が可能となる。ナノ構造において黒鉛を有する金属酸化物を用いることでも優れた結果が得られる。層2が噴射で塗布される場合、0.001~1mmの厚さが示され、ローラーまたは他の方法を用いた場合は、層はより厚くなりうる。少なくとも1つの仕上げ層3が層2の上に塗布される。この第3の層3は噴射、ローラーまたは他の技法で塗布してもよく、その厚さは0.01~1mm下記参照で変動しうる。層3は同様のビニルまたはポリマーマトリクス前記、および/または層3が大気作用物質に対する良好な保護特性および良好な外部への絶縁特性を持つような産物で形成される。図1のように作られる多層塗料面VMにおいて、付随の説明図2のように仕上げ塗料4が塗布されうる。ここで塗料面VMの上層3において有効に増強された付着面が見られる。しかし、多層塗料VM処理に、図2aに示すように既に前記の仕上げ塗料4とともに供された媒体Lが塗布されることを防止するものはない。この場合、多層塗料面VMは透明または有色でありうるとともに、装飾および/または観賞目的を含むストリップ、島状または他の形状のフィルムの形態でありうる。多層VM面は媒体に添付されるフィルムに類似するものである。前記の塗装手順の後に、直線経路または分極領域が、金属酸化物を黒鉛とともに含み隣接する領域に対し導電性であるとともに絶縁される塗料2の中間層に作られ、電流、電圧または信号の形態の電荷が通過する。この手順のために例えば図3のようなレーザーまたは偏向子Pを用いてもよく、これは強磁性核6上にエアギャップ7とともに巻回される少なくとも1つのリール5を有するとともに、目的に適した電圧および周波数を生成する振動子8に接続される。偏向子Pは良好な携帯性および取扱性を有するとともに、自身のバッテリーおよび外部電力供給の両方を動力とすることができる。偏向子Pは周波数ゼロの磁場をそのエアギャップ7に供給する必要があり、直流供給ありは16KHz以上の可変周波数下記参照によって達成できる。偏向子Pのエアギャップ7を多層塗料面VMに接近させることで、図3に示すように、金属酸化物、ポリマーおよび/または黒鉛を有する中間層2に電磁場を誘導することができ、外側から組み付けられた分極のタイプに依存するとともに層2で用いられる黒鉛を有する酸化物のタイプに関する可変オーム抵抗を有する整列された双極子を有する領域を層2内に生成することが可能である。該抵抗は数オームから数千オームまで変動しうる。偏向子Pのヘッド56が塗装面VM上を、例えば図3の矢印Fの方向に、発明の適用のタイプにより、可変かつ既定の速度で通過し、電荷を有しないとともに黒鉛を有する金属酸化物の一部であり、分極の磁場の動きを経路9内で移動させる、経路9に隣接する領域10110から来る黒鉛を有する金属酸化物の整列された双極子109の存在を特徴とする、磁場の影響を直接受ける少なくとも1つの経路9が層2内に生成される図4参照。領域10110は一面に経路9、および整列されていない酸化物を含む最外領域11111への誘電性として機能する強い電気抵抗を有する不感帯を生成し、これによって経路9に電荷の導体としての望ましい機能を与えるとともに、経路9が適用され作られる表面から電気的に絶縁される。前記の分極手順は、適度な電圧および可変の周波数で、そして層2が重合または硬化段階にある際に表面VM上に介在する場合は限定した回数で行ってもよく、電子および物理の観点から黒鉛を有する酸化物の粒子をより容易に磁化および整列するとともに、領域10110から偏向子Pのヘッド56に誘導される電磁分極場に直接影響される領域9へと移動してもよい。しかし、塗料が乾燥または重合している場合であっても、同じ周波数で上に示すものより大きい磁場を用いて導電経路9を多層塗料VMの中間層2に形成することができる。偏向子Pの変動する電圧および異なる周波数を用いて、単一活性層2内に、層2の異なる深度で延伸する多経路を生成することができる。これらは前記発生器Pの異なる値の変化および周波数で生成される。ソケットおよび/または他の適当な手段を導電経路9に接続することで、図4の矢印12112で模式的に示すように、電流または信号の形態の電荷をある領域から同一経路9の別の領域へ伝達することができる。電圧およびギガヘルツの大きさへ変動可能な分極周波数で前記の偏向子Pまたはレーザーを用い、経路9に沿って画像信号を伝達することができると思われる。計画の第1の部分では弱い電流および電圧が経路9に沿って伝達されると考えられていたが、塗料の層13を厚くすることで、通常は30mAから50Hzの範囲で確立される分散および電気ショックに対し適切かつ安全なインピーダンス遮断が可能となる。層2の垂直な断面を示す図5からの類推より、明らかに、層2の酸化物の分極は機械的分子移動を要せず、単に分子の異なる状態である。分子Mは例えば金属酸化物であるとともにドーパントDは黒鉛であり、あるいは分子Mはポリマー例えばチオフェンまたはブタジエンであるとともにドーパントDは金属酸化物である。層2のマトリクスの組成に依存して、役割および重量における割合を取り替えてもよい。電磁放射Rの動作レーザーまたはエアギャップによって生成される電磁場によるは、等式Energy=hvに係る正しいエネルギーを送る分子Mを活性化または不活性化するものである。これらが活性化される際破線E、その電子状態が変化するとともにこれらは導体となる。視覚的に、規則的に配列された分子Mの間に導電性の橋が生成されると仮定することができる。例えば分子Mが静止状態のポリマーの場合、それは誘電体のようにふるまう。エネルギーが加わると、電子がポリマーの分子Mから追い出され、イオンになるとともに導電する。追い出された電子は分散した電子雲の内側を周回する。状態Eの活性化された分子とともに、層2の活性化された区画を含む外部回路CRが閉じられ、電流の循環を可能とする。その後の放射Rが、エネルギーを活性化された分子Eへ放射する。前記の酸化物の場合、これらは自身を不安定な状態に配置し、絶縁体としての元の配置を再び得ることでそこから脱する。分子Eがポリマーの場合、導電状態に戻るのにより多くのエネルギーでも充分でなく、原子的に非常に近接したアフィン要素Dが必要であり、反重合エネルギーが現れる際に追い出された電子を捕らえポリマーに戻すこれによってポリマーの分子は要素Dによって機能化される。このような目的に適した要素は石英であるが、他の材料をこのような目的に用いてもよい。大きさが少なくとも20KOhmの少なくとも外側層3の面インピーダンス値によって、前記の規制値内の電流の必要な防護が確実となる。層3の0.3~0.5mmの厚さによって、名目上の幹線電圧および周波数における経路9での数十アンペアの電流の通過に対する絶縁の必要な保証および使用者の安全を、直流および交流の移送の可能性とともに提供することができる。例えば金属酸化物および黒鉛を有する塗料2の同一の中間層において、単一の塗布であってもこのような目的のために適当に構成された偏向子Pのヘッドの作用周波数および電圧を修正する複数の導電経路9が作成されうるとともに、このような経路または領域は重複しても関連する配置を有しうるすなわちそれらは重複しても平行な平面に異なる方向で配置されることを規定すべきである。前記の塩化物は分子MEの状態の移行の間の通過を促進する機能を有し、非常に低い反応速度をもたらしうるヒステリシス現象を防止する。最後に、本発明の範囲内において、繰り返されることで、例えば金属酸化物および黒鉛を有し、重複および/または交差さえする関連する配置において経路または領域9が形成されうる層3によって互いに絶縁される複数の導電層2を有するウエハーを形成する、それぞれの頂部の塗料の複数の層が使用される可能性があることを規定すべきである。必要な場合、あるいはサービスのために適当な寸法が必要な場合には、ナノ構造でクオーツに基づく充填材を、金属酸化物および黒鉛、場合によっては、塩化鉄、過塩化鉄で表面処理されたもの、あるいは塩化アルミニウムを、塗料の混合物に加えてもよい。前記ポリマー、特にチオフェンおよびブタジエンをクオーツとともに混合物に加える。しかし金属酸化物および/またはポリマーを単独で用いることができることを忘れてはいけない。特に、塗料混合物に金属酸化物または単に1つ以上の前記ポリマー、好ましくはチオフェン、およびクオーツに基づく充填材その19の族の1つ以上、特にBaTiO3またはPbTiO3を加えてもよい。TiO3を有する配合物は、非常に付着効力があり乾燥しないとともに自由電子を小さいエネルギーで利用できるという利点を有する。分極可能状態を提供するすなわちその導電能力を外部放射によって選択的に変更可能であるクオーツを有する前記の混合物は、クオーツの特異的な性質によって得られる独自の圧電性を獲得する。これによって、前記塗料において現場の信号または電流の生成が可能であり、指または重りFG図6参照または他のシステムによって加圧されるこの機能を含む表面は適当な図面によって有用に外部に視覚化されうる。層2において異なる粒子サイズのクオーツが、好ましくは分散する。Q1で示される1つは非常に細かく、ほぼ20nmの粒子寸法である。もう一方のQ2はより大きく、600~700nmから約1μmの範囲の寸法である。概して、Q1とQ2との間で差の大きさが少なくとも1桁の粒径が選ばれうる。Q1は基本的にポリマーへの電荷の担体として用いられ活性化状態を変化させ、Q2は電圧/電流発生器として用いられる。クオーツが加圧されると、電流のインパルスが発生する放電するコンデンサーのようにとともに、層2に分散したQ2についても同様である。そして、物体FGの押しによって、層2を経て広がる電流が発生する。概して2つの可能性が存在する。層2の分子M例えばチオフェンが活性化されE状態導電性となると、電流は該分子に捕集され回路CRを介して外部へ向けられる。しかし分子Mが不活性化状態導電性でないの場合、電子状態は外部の作用無しで平衡へと再集合する。クオーツQ1およびQ2の異なる機能を述べる。クオーツQ1は、機能的に類似の要素例えば電子伝達のヒステリシスを低下させる塩化物と入れ替え可能であり、チオフェンと電子のやり取りをする機能化要素、すなわちチオフェンが不活性で、または不活性化不能でなく電子的に残ることのない電荷の輸送手段として用いられる。別の利点はQ1が最終化合物を油性し、乾かないことである。クオーツQ2は電圧/電流発生器としてのみはたらくが、Q1には依存しない。クオーツQ2は、機械的圧力を受けた場合における電荷の発生および、励起されたポリマー鎖Eにより電子インパルスを受けた場合における振動の両方に用いられる。上記と同様に、どのように分子Mの分極がスイッチにように、層2による電子の発生を制御可能とするかを知ることができる。物体FGの連続した圧力は無制限な電流ではなく、ただインパルスを発生する。層2を定期的に押圧し解放することで、脈動電流を発生する。例えば押圧物体FGが層2の表面に移ると、可動力が分散したクオーツQ1に加わる。層2において応力を受ける個々の局所領域が電流を発生し、応力が消えると再充填される。特に、層2上の空間的に様々な可変の圧力によって、局所的に電流のインパルスが発生し、これらが合わさってほぼ連続的な全体電流が得られる。道路への塗装について考える。通過中の車両は層2上で移動押圧器FGとしてはたらく。塗料の個々の小片はまず車両に押圧され、それから解放される。個々の押圧において小片は電流のインパルスを発生する。層2は外部回路CR図6への接続のみを要し、全てのインパルスを収集し、それは実質的に無料の電力である。前記の分極によって一定の経路を生成することだけで、層2からの電流出力を確定させることが容易であることが特筆される。同様に、前記の流れは、層2の区画で分極が解消されることによって遮断できる。よって、本発明により、押しボタン、キー、カーソル、英数字キーボードまたは他の塗装の上から直接操作する手段の生成が可能となる。それは、塗料によって外側にかたどられた領域上への機械的圧力によって生成された電気信号が、既に見られた同様のプログラム論理によって、黒鉛を有する金属酸化物充填材の分極によってそれに割り当てられた経路に沿って流れるためである。層2のクオーツQ2も機械的動作に用いることができる。層2が分極される場合、分子Eは電荷を、マトリクス内で絶縁されたままであろうクオーツQ2へ伝達することができる。外部から交流電圧を層2に与えることで、クオーツQ2を選択的に活性化しかけられた周波数で振動させることができる。振動発生領域を塗装上に分極によって随意に設計することができることが驚くべき結果である。あるいは、またはさらに、特定のクオーツが利用可能な電気的励磁を用いて、随意に選択された領域で振動を活性化することができる。例えばボートの竜骨を塗料または層2で被覆することを考える。波の動きによって前記の効果により電力が発生する波の周期的な動き=層2上の周期的な押圧=層2から出る電流だけでなく、事前の分極によって容易にプログラム可能な点または領域で層2への適当な周波数での電力供給によって水との接触で層2が振動するであろう。振動によって水が竜骨から離れ、ボートはより速く移動するであろう。最後に、有色または透明なプラスチックフィルムの形態で用意することができる塗料の層の形態で作られ、もしくは黒鉛および/またはクオーツ前記のクオーツQ1に対応とともに金属酸化物および/またはポリマー例えばチオフェンを有する層2であって、該金属酸化物および黒鉛および/またはクオーツは塗料の基層へ付着手段を用いて塗布可能であり、必要であれば既に分極されているとともに仕上げ塗料で被覆可能な層による振動も、本発明の範囲に含まれる。